(57)【特許請求の範囲】
【請求項１】
下記一般式（１）、
0005132218.tif 000009
〔（式（１）中、ｎは１又は２を表し、ｎが１の場合、Ａは、水素原子、分岐を有していてもよい炭素原子数１〜１２のアルキル基、炭素原子数６〜１２のアリール基、炭素原子数５〜１２のシクロアルキル基又はこれらの組み合わせを表し、ｎが２の場合、Ａは、分岐を有していてもよい炭素原子数１〜１２のアルキレン基、炭素原子数６〜１２のアリーレン基、炭素原子数５〜１２のシクロアルキレン基又はこれらの組み合わせを表し、Ｂは下記一般式（２）、
0005132218.tif 000010
（式（２）中、Ｒは水素原子、分岐を有していてもよい炭素原子数１〜１２のアルキル基、分岐を有していてもよい炭素原子数２〜１８のアルケニル基、炭素原子数５〜１２のシクロアルキル基又は炭素原子数６〜１２のアリール基を表し、Ｘは酸素原子又は−ＮＨ−を表し、ｎが２の場合、Ｒ及びＸは各々独立である）の構造の化合物を表す〕で表されるカルバゾール化合物であることを特徴とする紫外線吸収剤。
【請求項２】
上記一般式（１）で表される紫外線吸収剤が、下記一般式（３）、
0005132218.tif 000011
（式（３）中、Ｒは、水素原子又は分岐を有していてもよい炭素原子数１〜１２のアルキル基を表し、Ｘは前記と同じものを表し、Ａは分岐を有していてもよい炭素原子数１〜１２のアルキル基を表す）で表される構造のカルバゾール化合物である請求項１記載の紫外線吸収剤。
【請求項３】
上記一般式（１）で表される紫外線吸収剤が、下記一般式（４）、
0005132218.tif 000012
（式（４）中、Ｒは、各々独立して、水素原子又は分岐を有していてもよい炭素原子数１〜１２のアルキル基を表し、Ａは分岐を有していてもよい炭素原子数１〜１２のアルキレン基又は炭素原子数６〜１２のアリーレン基を表し、Ｘは、各々独立して、前記と同じものを表す）で表される構造のカルバゾール化合物である請求項１記載の紫外線吸収剤。
【請求項４】
請求項１〜３のうちいずれか一項記載の紫外線吸収剤を、合成樹脂成分１００質量部に対して、０．１〜１０質量部含有してなることを特徴とする樹脂組成物。
【発明の詳細な説明】
【技術分野】
【０００１】
本発明は、紫外線吸収剤及びこれを含有する樹脂組成物に関し、詳しくは、３８０ｎｍ以下の紫外線領域で高い吸収を示し、４００ｎｍ以上の波長は透過する紫外線吸収剤及びこれを含有する樹脂組成物に関する。
【背景技術】
【０００２】
近年開発が盛んなディスプレイ表示装置においては、液晶表示装置で用いられている偏光板保護フィルム、位相差フィルム、視野角拡大フィルム、光学補正フィルム、輝度向上フィルム、プラズマディスプレイで利用されている反射防止フィルム、有機ＥＬディスプレイで利用されている光学補正フィルム、発光体保護フィルム等、種々の機能を有す樹脂製の光学フィルムが用いられている。
【０００３】
樹脂は、ガラス製に比べて軽量で加工性が良好で、取り扱いやすい材料であるため、上記光学フィルムの他に、光学レンズ、プリズム、光ファイバー等、多くの光学分野で使用されている。しかし、樹脂は、紫外線によって劣化する問題があり、特に光源からの光を直接受ける光学フィルムはこの問題の影響が顕著であった。
【０００４】
そのため、樹脂製の光学フィルムは、紫外線に曝されないような対策が施され、一般的な対策例として、光学フィルムに紫外線吸収剤を配合して光学フィルムの劣化を抑制する方法が知られている。例えば、特許文献１には、マレイミド成分を有すオレフィン系樹脂に、トリアジン系紫外線吸収剤、ベンゾトリアゾール系紫外線吸収剤、およびベンゾフェノン系紫外線吸収剤からなる群より選択される紫外線吸収剤を配合する方法が提案されており、また、特許文献２には、ベンゾフェノン系及びベンゾトリアゾール系の紫外線吸収剤から選ばれる紫外線吸収剤を光学フィルムに使用することが提案されている。
【特許文献１】特開２００３−０２６９４２号公報
【特許文献２】特開２００３−０４３２５９号公報
【発明の開示】
【発明が解決しようとする課題】
【０００５】
しかしながら、従来の紫外線吸収剤は吸収が低波長側にずれて３８０ｎｍ付近の吸収が不充分であるため、多量の配合を必要とし、多量の配合によってブリードアウトが生じる問題があった。また、光学フィルムは可視光領域の光を透過する性質でなければならないが、従来の紫外線吸収剤はわずかながらも可視光領域に吸収を持ち、光学フィルムが着色してしまう問題もあった。
【０００６】
そこで、本発明の目的は、ブリードアウトを生ずることなく３８０ｎｍ以下の紫外線をカットし、４００ｎｍ以上の可視光は透過する紫外線吸収剤及びこれを含有してなる樹脂組成物を提供することにある。
【課題を解決するための手段】
【０００７】
本発明者らは、前記課題を解決するために鋭意検討を重ねた結果、特定のカルバゾール化合物からなる紫外線吸収剤が、上記目的を達成し得ることを見出し、本発明を完成するに至った。
【０００８】
すなわち、本発明の紫外線吸収剤は、下記一般式（１）、
0005132218.tif 000002
〔（式（１）中、ｎは１又は２を表し、ｎが１の場合、Ａは、水素原子、置換基を有してもよく分岐を有していてもよい炭素原子数１〜１２のアルキル基、置換基を有していてもよい炭素原子数６〜１２のアリール基、置換基を有していてもよい炭素原子数５〜１２のシクロアルキル基又はこれらの組み合わせを表し、ｎが２の場合、Ａは、置換されていてもよく分岐を有していてもよい炭素原子数１〜１２のアルキレン基、置換基を有していてもよい炭素原子数６〜１２のアリーレン基、置換基を有していてもよい炭素原子数５〜１２のシクロアルキレン基又はこれらの組み合わせを表し、Ｂは下記一般式（２）、
0005132218.tif 000003
（式（２）中、Ｒは水素原子、置換基を有してもよく分岐を有していてもよい炭素原子数１〜１２のアルキル基、置換基を有してもよく分岐を有していてもよい炭素原子数２〜１８のアルケニル基、置換基を有してもよい炭素原子数５〜１２のシクロアルキル基又は置換基を有してもよい炭素原子数６〜１２のアリール基を表し、Ｘは酸素原子又は−ＮＨ−を表し、ｎが２の場合、Ｒ及びＸは各々独立である）の構造の化合物を表す〕で表されるカルバゾール化合物であることを特徴とするものである。
【０００９】
上記一般式（１）で表される紫外線吸収剤は、好ましくは下記一般式（３）、
0005132218.tif 000004
（式（３）中、Ｒは、水素原子又は置換基を有してもよく分岐を有していてもよい炭素原子数１〜１２のアルキル基を表し、Ｘは前記と同じものを表し、Ａは置換基を有してもよく分岐を有していてもよい炭素原子数１〜１２のアルキル基を表す）で表される構造のカルバゾール化合物、または、下記一般式（４）、
0005132218.tif 000005
（式（４）中、Ｒは、各々独立して、水素原子又は置換基を有してもよく分岐を有していてもよい炭素原子数１〜１２のアルキル基を表し、Ａは置換基を有してもよく分岐を有していてもよい炭素原子数１〜１２のアルキレン基又は置換基を有してもよい炭素原子数６〜１２のアリーレン基を表し、Ｘは、各々独立して、前記と同じものを表す）で表される構造のカルバゾール化合物である。
【００１０】
また、本発明の樹脂組成物は、上記の紫外線吸収剤を、合成樹脂成分１００質量部に対して、０．１〜１０質量部含有してなることを特徴とするものである。
【発明の効果】
【００１１】
本発明によれば、ブリードアウトを生ずることなく３８０ｎｍ以下の紫外線をカットし、４００ｎｍ以上の可視光は透過する紫外線吸収剤及びこれを含有する樹脂組成物を提供することができる。
【発明を実施するための最良の形態】
【００１２】
以下、本発明の紫外線吸収剤及び樹脂組成物について、好ましい実施形態に基づき詳細に説明する。
本発明の紫外線吸収剤は、上記一般式（１）で表されるカルバゾール基を有する化合物であり、上記カルバゾール基は、一般式（２）の構造で表される。
【００１３】
上記一般式（１）中のＡ及び上記一般式（２）中のＲで表される分岐を有してもよく置換基を有してもよい炭素原子数の１〜１２のアルキル基としては、例えば、メチル、エチル、プロピル、イソプロピル、ブチル、第二ブチル、第三ブチル、イソブチル、アミル、イソアミル、第三アミル、ヘキシル、２−ヘキシル、３−ヘキシル、ヘプチル、２−ヘプチル、３−ヘプチル、イソヘプチル、第三ヘプチル、ｎ−オクチル、イソオクチル、第三オクチル、２−エチルヘキシル、ノニル、イソノニル、ドデシル等が挙げられる。該アルキル基中の−ＣＨ２−は、−Ｏ−、−ＣＯ−、−ＣＯＯ−又は−ＯＣＯ−で置換されていてもよく、該アルキル基中の水素原子が、ハロゲン原子、アルケニル基、アルケニルオキシ基、アルカノイルオキシ基、アルコキシカルボニル基、ニトリル基又はシアノ基で置換されていてもよい。
【００１４】
上記一般式（２）中のＲで表される分岐を有してもよく置換基を有してもよい炭素原子数２〜１８のアルケニル基としては、ビニル、１−メチルエテニル、２−メチルエテニル、プロペニル、ブテニル、イソブテニル、ペンテニル、ヘキセニル、ヘプテニル、オクテニル、デセニル、ぺンタデセニル、オクタデセニルなどが挙げられ、該アルケニル基中の−ＣＨ２−は、−Ｏ−、−ＣＯ−、−ＣＯＯ−又は−ＯＣＯ−で置換されていてもよく、該アルケニル基中の水素原子が、ハロゲン原子、アルキル基、アルコキシ基、アルケニル基、アルケニルオキシ基、アルコキシアルキル基、アルカノイルオキシ基、アルコキシカルボニル基、ニトリル基又はシアノ基で置換されていてもよい。
【００１５】
上記一般式（１）中のＡ及び上記一般式（２）中のＲで表される置換基を有してもよい炭素原子数５〜１２のシクロアルキル基としては、シクロペンチル、シクロヘキシル、シクロノニル、シクロデシル等の飽和炭素環が挙げられ、該飽和炭素環中の水素原子が、ハロゲン原子、アルキル基、アルコキシ基、アルケニル基、アルケニルオキシ基、アルコキシアルキル基、アルカノイルオキシ基、アルコキシカルボニル基、ニトリル基又はシアノ基で置換されていてもよい。
【００１６】
上記一般式（１）中のＡ及び上記一般式（２）中のＲで表される置換基を有してもよい炭素原子数６〜１２のアリール基としては、１，２−フェニル、１，３−フェニル、１，４−フェニル、２，５−ジメチル−１，４−フェニル、ビフェニル、ナフチル等の芳香族環が挙げられ、芳香族環中の水素原子は、ハロゲン原子、アルキル基、アルコキシ基、アルケニル基、アルケニルオキシ基、アルコキシアルキル基、アルカノイルオキシ基、アルコキシカルボニル基、ニトリル基又はシアノ基で置換されていてもよい。
【００１７】
上記一般式（１）中のｎが２の場合におけるＡとしては、ｎが１の場合の上記例示のもの、水素原子の１個が結合子に置換されたものが挙げられる。
【００１８】
本発明における上記一般式（１）で表される化合物の好適な具体的な構造としては、下記化合物Ｎｏ．１〜Ｎｏ．９が挙げられる。ただし、本発明は以下の化合物により制限を受けるものではない。
【００１９】
0005132218.tif 000006
【００２０】
ここに例示する化合物の中で、特に化合物Ｎｏ．３及びＮｏ．４の化合物は、高耐熱性、低揮散性及び相溶性に優れた効果を奏するため、特に好ましく用いられる。
【００２１】
本発明の紫外線吸収剤の合成樹脂に対する使用量は、合成樹脂成分１００質量部に対して、０．００１〜１０質量部、好ましくは、０．０１〜５質量部である。０．００１質量部未満の使用では、光吸収能が十分に発揮されず、一方、１０質量部を超えて使用した場合には、樹脂組成物の成形品において、ブリードアウトが生じたり、力学的特性を低下するなどの欠点を生じるおそれがあるため、好ましくない。
【００２２】
本発明の紫外線吸収剤を用いることができる上記合成樹脂としては、例えば、ポリプロピレン、高密度ポリエチレン、低密度ポリエチレン、直鎖低密度ポリエチレン、ポリブテン−１、ポリ−３−メチルペンテン等のα−オレフィン重合体またはエチレン−酢酸ビニル共重合体、エチレン−エチルアクリレート共重合体、エチレン−メチルアクリレート共重合体、エチレン−アクリル酸共重合体、エチレン−メタクリル酸共重合体、エチレン−ビニルアルコール共重合体、エチレン−プロピレン共重合体などのポリオレフィンおよびこれらの共重合体、ポリ塩化ビニル、ポリ塩化ビニリデン、塩素化ポリエチレン、塩素化ポリプロピレン、ポリフッ化ビニリデン、塩化ゴム、塩化ビニル−酢酸ビニル共重合体、塩化ビニル−エチレン共重合体、塩化ビニル−塩化ビニリデン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−シクロヘキシルマレイミド共重合体等の含ハロゲン樹脂、石油樹脂、クマロン樹脂、ポリスチレン、ポリ酢酸ビニル、アクリル樹脂、スチレン及び／又はα−メチルスチレンと他の単量体（例えば、無水マレイン酸、フェニルマレイミド、メタクリル酸メチル、ブタジエン、アクリロニトリル等）との共重合体（例えば、ＡＳ樹脂、ＡＢＳ樹脂、ＭＳ樹脂、ＭＢＳ樹脂、耐熱ＡＢＳ樹脂等）、ポリメチルメタクリレート、ポリビニルアルコール、ポリビニルホルマール、ポリビニルブチラール、ポリエチレンテレフタレート及びポリブチレンンテレフタレート等の直鎖ポリエステル、ポリフェニレンオキサイド、ポリカプロラクタム及びポリヘキサメチレンアジパミド等のポリアミド、ポリカーボネート、ポリカーボネート／ＡＢＳ樹脂、分岐ポリカーボネート、ポリアセタール、ポリフェニレンサルファイド、ポリウレタン、トリアセチルセルロース、シクロオレフィン、繊維系樹脂等の熱可塑性樹脂及びこれらのブレンド物あるいはフェノール樹脂、ユリア樹脂、メラミン樹脂、エポキシ樹脂、不飽和ポリエステル樹脂等の熱硬化性樹脂を挙げることができる。更に、イソプレンゴム、ブタジエンゴム、アクリロニトリル−ブタジエン共重合ゴム、スチレン−ブタジエン共重合ゴム等のエラストマーであってもよい。また、エチレン性不飽和結合を有する単量体に本発明の紫外線吸収剤を添加して重合させたものであってもよい。これらの合成樹脂は、単独で用いてもよく、或いは二種類以上混合して用いてもよい。
【００２３】
これらの樹脂の中でも、ＡＳ樹脂、ＭＳ樹脂、ポリメチルメタクリレート、ポリカーボネート、トリアセチルセルロース及びシクロオレフィンが、透明性、加工性及び物性に優れているため、好ましく使用される。
【００２４】
また、本発明の樹脂組成物には、上記合成樹脂に通常一般的に用いられている各種の添加剤、例えば、本発明とは異なるその他の紫外線吸収剤、リン系抗酸化剤、フェノール系抗酸化剤または硫黄系抗酸化剤などを使用することもできる。
【００２５】
上記その他の紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、２−ヒドロキシ−４−第三ブチル−４’−（２−メタクロイルオキシエトキシエトキシ）ベンゾフェノン、５，５’−メチレンビス（２−ヒドロキシ−４−メトキシベンゾフェノン）などの２−ヒドロキシベンゾフェノン類；２−（２−ヒドロキシ−５−メチルフェニル）ベンゾトリアゾール、２−（２−ヒドロキシ−５−第三オクチルフェニル）ベンゾトリアゾール、２−（２−ヒドロキシ−３，５−ジ第三ブチルフェニル）−５−クロロベンゾトリアゾール、２−（２−ヒドロキシ−３−第三ブチル−５−メチルフェニル）−５−クロロベンゾトリアゾール、２−（２−ヒドロキシ−３−ドデシル−５−メチルフェニル）ベンゾトリアゾール、２−（２−ヒドロキシ−３−第三ブチル−５−Ｃ７〜９混合アルコキシカルボニルエチルフェニル）トリアゾール、２−（２−ヒドロキシ−３、５−ジクミルフェニル）ベンゾトリアゾール、２−（２−ヒドロキシ−３−第三ブチル−５−カルボキシフェニル）ベンゾトリアゾールのポリエチレングリコールエステルなどの２−（２−ヒドロキシフェニル）ベンゾトリアゾール類；２−（２−ヒドロキシ−４−ヘキシロキシフェニル）−４，６−ジフェニル−１，３，５−トリアジン、２−（２−ヒドロキシ−４−メトキシフェニル）−４，６−ジフェニル−１，３，５−トリアジン、２−（２−ヒドロキシ−４−オクトキシフェニル）−４，６−ビス（２，４−ジメチルフェニル）−１，３，５−トリアジン、２−（２−ヒドロキシ−４−アクリロイルオキシエトキシフェニル）−４，６−ビス（２，４−ジメチルフェニル）−１，３，５−トリアジン、２−（２−ヒドロキシ−４−（２−エチルヘキシロキシロイルオキシエトキシフェニル）−４，６−ビス（２，４−ジメチルフェニル）−１，３，５−トリアジンなどの２−（２−ヒドロキシフェニル）−１，３，５−トリアジン類；フェニルサリシレート、レゾルシノールモノベンゾエート、２，４−ジ第三ブチルフェニル−３，５−ジ第三ブチル−４−ヒドロキシベンゾエート、２，４−ジ第三アミルフェニル−３，５−ジ第三ブチル−４−ヒドロキシベンゾエート、ヘキサデシル−３，５−ジ第三ブチル−４−ヒドロキシベンゾエートなどのベンゾエート類；２−エチル−２’−エトキシオキザニリド、２−エトキシ−４’−ドデシルオキザニリドなどの置換オキザニリド類；エチル−α−シアノ−β，β−ジフェニルアクリレート、メチル−２−シアノ−３−メチル−３−（ｐ−メトキシフェニル）アクリレートなどのシアノアクリレート類等が挙げられる。
【００２６】
上記リン系抗酸化剤としては、例えば、トリフェニルホスファイト、トリス（２，４−ジ第三ブチルフェニル）ホスファイト、トリス（ノニルフェニル）ホスファイト、トリス（ジノニルフェニル）ホスファイト、  トリス（モノ、ジ混合ノニルフェニル）ホスファイト、ビス（２−第三ブチル−４，６−ジメチルフェニル）・エチルホスファイト、ジフェニルアシッドホスファイト、２，２’−メチレンビス（４，６−ジ第三ブチルフェニル）オクチルホスファイト、ジフェニルデシルホスファイト、フェニルジイソデシルホスファイト、トリブチルホスファイト、トリス（２−エチルヘキシル）ホスファイト、トリデシルホスファイト、トリラウリルホスファイト、ジブチルアシッドホスファイト、ジラウリルアシッドホスファイト、トリラウリルトリチオホスファイト、ビス（ネオペンチルグリコール）・１，４−シクロヘキサンジメチルジホスフィト、ビス（２，４−ジ第三ブチルフェニル）ペンタエリスリトールジホスファイト、ビス（２，６−ジ第三ブチル−４−メチルフェニル）ペンタエリスリトールジホスファイト、ジステアリルペンタエリスリトールジホスファイト、テトラ（Ｃ１２−１５混合アルキル）−４，４’−イソプロピリデンジフェニルホスファイト、ビス［２，２’−メチレンビス（４，６−ジアミルフェニル）］・イソプロピリデンジフェニルホスファイト、水素化−４，４’−イソプロピリデンジフェノールポリホスファイト、テトラトリデシル・４，４’−ブチリデンビス（２−第三ブチル−５−メチルフェノール）ジホスファイト、ヘキサ（トリデシル）−１，１，３−トリス（２−メチル−５−第三ブチル−４−ヒドロキシフェニル）ブタントリホスホナイト、９，１０−ジハイドロ−９−オキサ−１０−ホスファフェナンスレン−１０−オキサイド、２−ブチル−２−エチルプロパンジオール−２，４，６−トリ第三ブチルフェノールモノホスファイトなどが挙げられる。
【００２７】
上記リン系抗酸化剤の使用量は、合成樹脂１００質量部に対して、０．００１〜１０質量部、好ましくは、０．０１〜５質量部である。
【００２８】
上記フェノール系抗酸化剤としては、例えば、２，６−ジ第三ブチル−ｐ−クレゾール、２，６−ジフェニル−４−オクタデシロキシフェノール、ステアリル（３，５−ジ第三ブチル−４−ヒドロキシフェニル）プロピオネート、ジステアリル（３，５−ジ第三ブチル−４−ヒドロキシベンジル）ホスホネート、トリデシル−３，５−ジ第三ブチル−４−ヒドロキシベンジルチオアセテート、チオジエチレンビス［（３，５−ジ第三ブチル−４−ヒドロキシフェニル）プロピオネート］、４，４’−チオビス（６−第三ブチル−ｍ−クレゾール）、２−オクチルチオ−４，６−ジ（３，５−ジ第三ブチル−４−ヒドロキシフェノキシ）−ｓ−トリアジン、２，２’−メチレンビス（４−メチル−６−第三ブチルフェノール）、ビス［３，３−ビス（４−ヒドロキシ−３−第三ブチルフェニル）ブチリックアシッド］グリコールエステル、４，４’−ブチリデンビス（４，６−ジ第三ブチルフェノール）、２，２’−エチリデンビス  （４，６−ジ第三ブチルフェノール）、１，１，３−トリス（２−メチル−４−ヒドロキシ−５−第三ブチルフェニル）ブタン、ビス［２−第三ブチル−４−メチル−６−（２−ヒドロキシ−３−第三ブチル−５−メチルベンジル）フェニル］テレフタレート、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、１，３，５−トリス［（３，５−ジ第三ブチル−４−ヒドロキシフェニル）プロピオニルオキシエチル］イソシアヌレート、テトラキス［メチレン−３−（３，５−ジ第三ブチル−４−ヒドロキシフェニル）プロピオネート］メタン、２−第三ブチル−４−メチル−６−（２−アクロイルオキシ−３−第三ブチル−５−メチルベンジル）フェノール、３，９−ビス［２−（３−第三ブチル−４−ヒドロキシ−５−メチルヒドロシンナモイルオキシ）−１，１−ジメチルエチル］−２，４，８，１０−テトラオキサスピロ［５．５］ウンデカン］、トリエチレングリコールビス［β−（３−第三ブチル−４−ヒドロキシ−５−メチルフェニル）プロピオネート］等が挙げられる。
【００２９】
上記フェノール系抗酸化剤の使用量は、合成樹脂１００質量部に対して、０．００１〜１０質量、好ましくは、０．０１〜５質量部である。
【００３０】
上記硫黄系抗酸化剤としては、例えば、チオジプロピオン酸のジラウリル、ジミリスチル、ミリスチルステアリル、ジステアリルエステルなどのジアルキルチオジプロピオネート類およびペンタエリスリトールテトラ（β−ドデシルメルカプトプロピオネート）などのポリオールのβ−アルキルメルカプトプロピオン酸エステル類などがあげられる。
【００３１】
上記硫黄系抗酸化剤の使用量は、合成樹脂１００質量部に対して、０．００１〜１０質量部、好ましくは、０．０１〜５質量部である。
【００３２】
特に、フェノール系、リン系の抗酸化剤は、合成樹脂の着色を防止するので、好適に使用される。
【００３３】
その他、さらに必要に応じて通常に使用される添加剤、例えば、充填剤、着色剤、架橋剤、帯電防止剤、プレートアウト防止剤、表面処理剤、滑剤、難燃剤、蛍光剤、防黴剤、殺菌剤、金属不活性化剤、離型剤、顔料、加工助剤、酸化防止剤、光安定剤、発泡剤等を使用することができる。
【００３４】
また、必要に応じて用いられる上記の他の添加剤の添加方法としては、本発明の紫外線吸収剤とは別に合成樹脂に添加する方法、予め本発明の紫外線吸収剤と混合して混合物とし、該混合物を合成樹脂に添加する方法、本発明の紫外線吸収剤を必要に応じて用いられる、バインダー、ワックス、溶剤、シリカ等の造粒助剤等と共に予め所望の割合で混合した後、造粒してワンパック複合添加剤とし、該ワンパック複合添加剤を合成樹脂に添加する方法、若しくは紫外線吸収剤を含む上記他の添加剤を含有するマスターバッチを作成し、これを合成樹脂に添加する方法等を用いることができる。
【００３５】
本発明の紫外線吸収剤は、３８０ｎｍ付近の紫外線を吸収し、４００ｎｍ以上の波長は透過する性質を有することから、例えば、位相差板（１／２波長板、１／４波長板等）、偏光素子、二色性偏光板、液晶配向膜、反射防止膜、選択反射膜、視野角補償膜等の光学フィルムやメガネレンズフィルム等の有機ガラスに好適に用いることができる。他にも、紫外線吸収能を利用して、壁材、床材、窓枠、壁紙等の建材；電線被覆材；自動車用内外装材；ハウス、トンネル等の農業用資材；ラップ、トレイ等の魚食品包装材；塗料、ホース、パイプ、シート、玩具等の雑貨として使用することができる。
【００３６】
上記有機ガラスとして使用されるものとしては、ポリメチルメタクレート、ポリカーボネート、脂肪族アリルカーボネート、芳香族アリルカーボネート、ポリチオウレタン等が挙げることができる。
【実施例】
【００３７】
次に、製造例、実施例によって本発明を更に詳細に説明するが、本発明は下記の実施例によって制限を受けるものではない。尚、下記の熱分析は下記に示す条件で測定した。
【００３８】
〔熱分析（ＴＧ−ＤＴＡ）の測定方法〕
試料を１０ｍｇ計り、示差熱天秤（ＲＩＧＡＫＵ製；Ｔｈｅｒｍｏ  Ｐｌｕｓ  ＴＧ８１２０）にセットして、窒素雰囲気下（２００ｍｌ／ｍｉｎ）、室温から４００℃まで１０℃／ｍｉｎの速度で昇温して、試料の融点を求めた。
【００３９】
〔製造例１〕（化合物Ｎｏ．１の製造）
窒素雰囲気下、ジエチルホスホノ酢酸エチル２．３５ｇ（１０．５ｍｍｏｌ）及びＮ，Ｎ−ジメチルホルムアミド５ｍｌを混合した後、撹拌しながら２８％ナトリウムメトキサイド溶液２．０３ｇ（１０．５ｍｍｏｌ）を加え、室温下で３０分間保持した後、氷冷した。次いで、これに、９−エチル−３−カルバゾールカルバルデヒド２．３３ｇ（１０ｍｍｏｌ）をＮ，Ｎ−ジメチルホルムアミドに溶解した溶液を、氷冷しながら滴下した。
【００４０】
１時間攪拌後、ガスクロマトグラフィーで分析したところ、アルデヒド体の消失を確認したので、トルエンを加えて油水分離を行った。しかる後、油相を水洗し、無水硫酸ナトリウムを加えて脱水処理し、溶媒を留去した後、残渣を１．４％ナトリウムメトキサイド溶液に加えて室温下で１時間攪拌した。
【００４１】
撹拌後、水を加えて蟻酸で中和処理を行い、再び、トルエンを加えて油水分離し、油相を水洗し、無水硫酸ナトリウムで脱水処理し、溶媒を留去して、淡黄色粉末の化合物２．３ｇを得た。得られた化合物について１Ｈ−ＮＭＲ及びＩＲで分析したところ、目的物の化合物Ｎｏ．１と同定した。また、該化合物を熱分析（ＴＧ−ＤＴＡ）したところ、化合物の融点は、７６．９℃であった。これらの分析結果を下記に示す。
【００４２】
（１）１Ｈ−ＮＭＲ［ＣＤＣｌ３］（ｐｐｍ）
１．４２（ｔ；３Ｈ）、３．８２（ｓ；３Ｈ）、４．３４（ｑ；２Ｈ）、６．４７（ｄ；１Ｈ）、７．１−８．３（ｍ；８Ｈ）
【００４３】
（２）ＩＲ（ｃｍ−１）［ＫＢｒ錠剤法］
１１６５、１６２０、１７１３、２９４７、２９７８、３０５１
【００４４】
〔製造例２〕（化合物Ｎｏ．２の製造）
窒素雰囲気下、ジエチルホスホノ酢酸エチル２．３５ｇ（１０．５ｍｍｏｌ）及びＮ，Ｎ−ジメチルホルムアミド４ｍｌを混合した後、２０％ナトリウムエトキサイド溶液３．５７ｇ（１０．５ｍｍｏｌ）を加え、室温で３０分間保持した後、氷冷した。次いで、これに、９−オクチル−３−カルバゾールカルバルデヒド３．０７ｇ（１０ｍｍｏｌ）をＮ，Ｎ−ジメチルホルムアミド５ｍｌに溶解した溶液を、氷冷しながら滴下した。
【００４５】
滴下終了から１時間攪拌して、ガスクロマトグラフィーで分析したところ、アルデヒド体の消失を確認したので、トルエンを加えて油水分離した。油相を水洗し、無水硫酸ナトリウムで脱水し、溶媒を留去した後、残渣をヘキサンで洗浄し、白色粉末１．８８ｇを得た。得られた化合物について、ＩＲで分析したところ、目的物の化合物Ｎｏ．２と同定した。また、該化合物を熱分析（ＴＧ−ＤＴＡ）したところ、化合物の融点は、７３．８℃であった。これらの分析結果を下記に示す。
【００４６】
（１）ＩＲ（ｃｍ−１）［ＫＢｒ錠剤法］
１２６５、１６２０、１７０１、２９２４、２９５５、３０４８
【００４７】
〔製造例３〕（化合物Ｎｏ．３の製造）
上記〔製造例１〕で得た化合物Ｎｏ．１を１１．６ｇ（４１．５ｍｍｏｌ）、１，４−ブタンジオール１．７８ｇ（１９．８ｍｍｏｌ）、キシレン３０ｇ、２８％ナトリウムメトキサイド溶液０．１９ｇ（０．９９ｍｍｏｌ）に加え、１２０℃まで昇温し、メタノールを留出させながら、１４時間反応させた。
【００４８】
反応後、室温下まで冷却し、ヘキサンを加えて生成した析出物を濾別した後、残渣を水、イソプロパノール、アセトンの溶媒で洗浄し、白色粉末の化合物２．０５ｇを得た。該化合物についてＩＲで分析したところ、目的物の化合物Ｎｏ．３と同定した。また、該化合物を熱分析（ＴＧ−ＤＴＡ）したところ、化合物の融点は、１４８．５℃であった。これらの分析結果を下記に示す。
【００４９】
（１）ＩＲ（ｃｍ−１）［ＫＢｒ錠剤法］
１１６５、１６２４、１７０５、２８８９、２９３６、３０５５
【００５０】
〔製造例４〕（化合物Ｎｏ．４の製造）
１，４−ブタンジオール１．７８ｇ（１９．８ｍｍｏｌ）を１，６−ヘキサンジオール２．３３ｇ（１９．８ｍｍｏｌ）に変更した以外は、上記〔製造例３〕と同様に実施して、目的物の化合物Ｎｏ．４を得た。該化合物のＩＲ及び熱分析の結果を下記に示す。
【００５１】
（１）ＩＲ（ｃｍ−１）［ＫＢｒ錠剤法］
１１７３、１６２４、１６９０、２８６２、２９３６、３０５８
【００５２】
（２）熱分析（ＴＧ−ＤＴＡ）
１７７．３℃
【００５３】
〔製造例５〕（化合物Ｎｏ．５の製造）
上記〔製造例１〕で製造した化合物Ｎｏ．１を１４．２ｇ（５０．９ｍｍｏｌ）、１，４−ジアミノブタン２．１３ｇ（２４．２ｍｍｏｌ）、重質芳香族炭化水素溶剤４０ｇ及び２８％ナトリウムメトキサイド溶液０．４７ｇ（２４．２ｍｍｏｌ）と混合した後、加熱して１３０〜１８０℃の範囲内で、メタノールを留出させながら１５時間反応させた。反応終了後、蟻酸で中和処理し、生成した析出物を濾別して、残渣をメタノール及びアセトンで洗浄し、白色粉末の化合物３．３２ｇを得た。該化合物について、ＩＲで分析したところ、目的物の化合物Ｎｏ．５と同定した。また、該化合物を熱分析（ＴＧ−ＤＴＡ）したところ、化合物の融点は、２１９．４℃であった。これらの分析結果を下記に示す。
【００５４】
（１）ＩＲ（ｃｍ−１）［ＫＢｒ錠剤法］
１５３５、１６１２、１６４７、２９３９、２９７０、３０４７、３２９０
【００５５】
〔製造例６〕（化合物Ｎｏ．６の製造）
１，４−ジアミノブタン２．１３ｇ（２４．２ｍｍｏｌ）を１，６−ジアミノヘキサン２．８１ｇ（２４．２ｍｍｏｌ）に変更した以外は、上記〔実施例５〕と同様に実施して、化合物Ｎｏ．６を得た。該化合物のＩＲ及び熱分析の結果を下記に示す。
【００５６】
（１）ＩＲ（ｃｍ−１）［ＫＢｒ錠剤法］
１５５１、１５９３、１６５１、２８５８、２９３２、３０６７、３２６０
【００５７】
（２）熱分析（ＴＧ−ＤＴＡ）
２３１．９℃
【００５８】
〔製造例７〕（化合物Ｎｏ．７の製造）
１，４−ジアミノブタン２．１３ｇ（２４．２ｍｍｏｌ）をメタ−キシリレンジアミン３．２９ｇ（２４．２ｍｍｏｌ）に変更した以外は、上記〔実施例５〕と同様に実施して、化合物Ｎｏ．７を得た。該化合物のＩＲ及び熱分析の結果を下記に示す。
【００５９】
（１）ＩＲ（ｃｍ−１）［ＫＢｒ錠剤法］
１５３５、１５９３、１６５１、２９３２、２９７４、３０５５、３２４５
【００６０】
（２）熱分析（ＴＧ−ＤＴＡ）
２６３．９℃
【００６１】
〔評価例１〕（３８０ｎｍの吸光度と、４００ｎｍの透過率）
下記の表１に記載の化合物を、各々クロロホルムに溶かして０．１％クロロホルム溶液として、分光光度計（日本分光（株）製；Ｖ−５６０）で波長３８０ｎｍ及び４００ｎｍの透過率を求めた。これらの結果を下記表１に示す。
【００６２】
〔評価例２〕（フィルムの着色）
ポリメチルメタクリレート（三菱レイヨン（株）製：アクリペットＶ）１０ｇをクロロホルムで溶かし、下記の表２に記載の化合物を０．３ｇ加えて、キャスト法にて厚みが１００μｍのフィルムを作成し、フィルムの黄色度（ＹＩ）を測定した。これらの結果を下記表２に示す。
【００６３】
【表１】
0005132218.tif 000007
＊１）比較化合物１：２，２’−メチレンビス〔４−（１，１，３，３−テトラメチルブチル）−６−（２Ｎ−ベンゾトリアゾール−２−イル）フェノール〕
【００６４】
【表２】
0005132218.tif 000008
【００６５】
上記表１から明らかなように、本発明の化合物ではない紫外線吸収剤（比較例１−１）は、３８０ｎｍの紫外線吸収能が乏しく、４００ｎｍの可視光の透過性は低いことが分かる。これに対し、本発明の紫外線吸収剤（実施例１−１〜１−４）は、３８０ｎｍの紫外線吸収能が高く、４００ｎｍの可視光の透過性は優れていることが確認できた。  
【００６６】
上記表２より、本発明の紫外線吸収剤ではない紫外線吸収剤で作成したフィルム（比較例２−２）では、着色が認められたのに対し、本発明の紫外線吸収剤で作成したフィルム（実施例２−１〜２−４）は、着色が殆ど認められなかった。
【００６７】
以上より、本願発明の紫外線吸収剤は、紫外線吸収能と可視光透過に優れた紫外線吸収剤として、偏光板保護フィルム、位相差フィルム、視野角拡大フィルム、光学補正フィルム、輝度向上フィルム、プラズマディスプレイで利用されている反射防止フィルム、有機ＥＬディスプレイで利用されている光学補正フィルム、発光体保護フィルム等種々の機能を有す樹脂製の光学フィルム用途に好適に用いることができる。